(57)【特許請求の範囲】
【請求項１】
無機蒸着層を有する基材フィルム上に平均粒子径が０．０１〜０．２μｍの粒子からなるエチレン／ビニルアルコール系共重合体水性分散液がコーティングされていることを特徴とする積層フィルム。
【請求項２】
無機蒸着層が、酸化ケイ素および酸化アルミから選ばれる少なくとも１種を含有する請求項１記載の積層フィルム。
【請求項３】
エチレン／ビニルアルコール系共重合体水性分散液が、エチレン／ビニルアルコール系共重合体、塩基で中和されたエチレン／α，β−不飽和カルボン酸系共重合体および水性分散媒を含有する請求項１または２記載の積層フィルム。
【請求項４】
エチレン／ビニルアルコール系共重合体水性分散液が、ポリビニルアルコールおよび無機フィラーから選ばれる少なくとも１種をさらに含有する請求項３記載の積層フィルム。
【請求項５】
エチレン／ビニルアルコール系共重合体水性分散液がコーティングされている積層フィルムのヘイズ値が、基材フィルムのヘイズ値に対して３０％以下の増加率である請求項１〜４のいずれか１項に記載の積層フィルム。
【請求項６】
エチレン／ビニルアルコール系共重合体水性分散液が、
（１）エチレン／ビニルアルコール系共重合体と塩基で中和されたエチレン／α，β−不飽和カルボン酸系共重合体とを、水５〜６５質量％と水溶性有機溶媒９５〜３５質量％とからなる混合溶媒に加熱溶解する工程、
（２）前記工程で得られた溶液をエチレン／ビニルアルコール系共重合体の濃度を１〜５質量％に調整した後、冷却してエチレン／ビニルアルコール系共重合体を析出させる工程、
（３）水を添加して前記混合溶媒中の水溶性有機溶媒の濃度を、水と水溶性有機溶媒との合計量の３５質量％未満に希釈する工程、
（４）前記水溶性有機溶媒を留去する工程、
を含む製造方法により得られるものである請求項１〜５のいずれか１項に記載の積層フィルム。
【発明の詳細な説明】
【技術分野】
【０００１】
本発明は、積層フィルムに関する。より詳しくは、無機蒸着層を有する基材フィルム上にエチレン／ビニルアルコール系共重合体水性分散液がコーティングされている積層フィルムに関する。
【背景技術】
【０００２】
従来より、ポリエステル、ポリプロピレンのフィルムは、製膜性、透明性、および防湿性に優れており、広く包装材として用いられている。一方、近年の食品、医薬品、電子材料等の進歩と共に、品質保持のためにこれらに用いられる包装材も単なるフィルムだけではなく、たとえばポリ塩化ビニリデン樹脂、エチレン／ビニルアルコール系共重合体（以下ＥＶＯＨと略す場合がある）、ポリビニルアルコール等をコートしたコーティングフィルムが開発されている。これらのなかでも特に、優れたガスバリア性を有するだけでなく、塩素を使用しないことによる環境面への配慮の点からも酸化ケイ素や酸化アルミのような無機物を蒸着した蒸着フィルムが注目されている（特許文献１、特許文献２参照）。
【０００３】
このような無機物を蒸着した多くのフィルムが提案されているが、これらは該してもろく、屈曲を受けると蒸着層にひび割れが生じてガスバリア性が低下するという問題がある。この解決法として、蒸着層の表面をＥＶＯＨ等でコーティングすることによってガスバリア性の向上と蒸着層のひび割れを防止することが提案されている（特許文献３参照）。しかしながら、この発明においてＥＶＯＨをコーティングする方法として、ＥＶＯＨをアルコール水系溶媒に溶解して調製した塗布液を塗布する方法や、ＥＶＯＨの押出コート膜を作成し、積層する方法等が挙げられているが、前者はＥＶＯＨの溶解設備やアルコールの回収方法等の設備面での配慮が必要である。また後者についても、共押出機、押し出しラミネ−ト機等の特殊な設備の導入が必要なため、安価で工業的な方法であるとはいえない。
【０００４】
一方、エチレン／ビニルアルコール系共重合体水性分散液をコートした積層フィルムも提案されているが、使用するＥＶＯＨの粒子径によっては得られたフィルムの透明性が悪く、使用できる範囲が限定される等の問題があった（特許文献４参照）。
【０００５】
【特許文献１】特開平３−７１８３２号公報
【特許文献２】特開平１０−１４０３３１号公報
【特許文献３】特開平１０−１０１８２６号公報
【特許文献４】国際公開第０３／０２５０５８号パンフレット
【発明の開示】
【発明が解決しようとする課題】
【０００６】
本発明の目的は、蒸着フィルムの蒸着面が保護され、かつ屈曲に対するもろさが改良されると共に透明性に優れた積層フィルムを提供することにある。
【課題を解決するための手段】
【０００７】
本発明者らは上記課題に対し種々検討を進めた結果、無機蒸着層を有する基材フィルムの蒸着層面に、特定の平均粒子径を有する粒子からなるエチレン／ビニルアルコール系共重合体水性分散液をコーティングすることにより、ＥＶＯＨの保護層を有する積層フィルムが得られることを見出し、本発明を完成した。
【０００８】
即ち、本発明は、
（項１）無機蒸着層を有する基材フィルム上に平均粒子径が０．０１〜０．２μｍの粒子からなるエチレン／ビニルアルコール系共重合体水性分散液がコーティングされていることを特徴とする積層フィルム。
（項２）無機蒸着層が、酸化ケイ素および酸化アルミから選ばれる少なくとも１種を含有する前記項１記載の積層フィルム。
（項３）エチレン／ビニルアルコール系共重合体水性分散液が、エチレン／ビニルアルコール系共重合体、塩基で中和されたエチレン／α，β−不飽和カルボン酸系共重合体および水性分散媒を含有する前記項１または２記載の積層フィルム。
（項４）エチレン／ビニルアルコール系共重合体水性分散液が、ポリビニルアルコールおよび無機フィラーから選ばれる少なくとも１種をさらに含有する前記求項３記載の積層フィルム。
（項５）エチレン／ビニルアルコール系共重合体水性分散液がコーティングされている積層フィルムのヘイズ値が、基材フィルムのヘイズ値に対して３０％以下の増加率である前記項１〜４のいずれか１項に記載の積層フィルム。
（項６）エチレン／ビニルアルコール系共重合体水性分散液が、
（１）エチレン／ビニルアルコール系共重合体と塩基で中和されたエチレン／α，β−不飽和カルボン酸系共重合体とを、水５〜６５質量％と水溶性有機溶媒９５〜３５質量％とからなる混合溶媒に加熱溶解する工程、
（２）前記工程で得られた溶液をエチレン／ビニルアルコール系共重合体の濃度を１〜５質量％に調整した後、冷却してエチレン／ビニルアルコール系共重合体を析出させる工程、
（３）水を添加して前記混合溶媒中の水溶性有機溶媒の濃度を、水と水溶性有機溶媒との合計量の３５質量％未満に希釈する工程、
（４）前記水溶性有機溶媒を留去する工程、
を含む製造方法により得られるものである前記項１〜５のいずれか１項に記載の積層フィルム、に関する。
【発明の効果】
【０００９】
本発明においては、基材フィルム上に酸化ケイ素や酸化アルミ等の無機物がコーティングされたフィルムの蒸着層面に、特定の平均粒子径を有する粒子からなるエチレン／ビニルアルコール系共重合体水性分散液をコーティングすることにより、透明性、酸素ガスバリア性、水蒸気ガスバリア性、耐溶剤性に優れ、屈曲、ひび割れ等が改良された積層フィルムを得ることができる。
【発明を実施するための最良の形態】
【００１０】
本発明の積層フィルムは、無機蒸着層を有する基材フィルム上に平均粒子径が０．０１〜０．２μｍの粒子からなるエチレン／ビニルアルコール系共重合体水性分散液がコーティングされている。
【００１１】
本発明の積層フィルムを構成する基材フィルムは、無機物を蒸着できるフィルムであれば特に制限はなく、ポリエチレンテレフタレート、ポリアミド、ポリエチレン、ポリプロピレン、ポリアミド、（メタ）アクリル系樹脂［本発明において、（メタ）アクリルとは、アクリルおよびメタクリルを意味する］、ポリスチレン、セルロースアセテート、ポリカーボネート、ポリ塩化ビニルのフィルムないしシート等が例示される。これらの中でも優れたガスバリア性、透明性等の特性を有する蒸着フィルムが得られることより、ポリエチレンテレフタレート、ポリアミド、ポリプロピレンが好ましい。また、基材フィルムは、一軸延伸または二軸延伸されていてもよく、その表面をコロナ処理や低温プラズマ処理等の表面処理がされていてもよい。基材フィルムの厚さは、特に限定がなく、通常１〜１５０μｍ程度のものが用いられる。
【００１２】
無機蒸着層に含まれる無機物としては、例えば、酸化ケイ素、酸化アルミ、酸化ジルコニウム、酸化チタン、酸化マグネシウム等の無機酸化物が挙げられる。これらは、単独で用いられてもよく、２種以上が併用されてもよい。これらの無機物のなかでも特に、透明性、ガスバリア性および基材密着性の観点から、酸化ケイ素および酸化アルミが好ましい。無機蒸着層の膜厚としては、特に限定はなく、例えば、膜厚として４〜３００ｎｍの範囲内であればよい。
【００１３】
基材フィルムへの無機物の蒸着方法としては、特に限定されず、真空蒸着法、スパッタリング法、イオンスプレーティング法等の物理気相成長法（ＰＶＤ法）、あるいはプラズマ化学気相成長法、熱化学気相成長法、光化学気相成長法等の化学気相成長法（ＣＶＤ法）等の公知の方法を用いることができる。
【００１４】
本発明で用いられるエチレン／ビニルアルコール系共重合体水性分散液としては、特に限定されないが、エチレン／ビニルアルコール系共重合体、塩基で中和されたエチレン／α，β−不飽和カルボン酸系共重合体および水性分散媒を含んでいるものが好ましく用いられる。
【００１５】
エチレン／ビニルアルコール系共重合体（ＥＶＯＨ）としては、エチレンと、酢酸ビニル、ギ酸ビニル、プロピオン酸ビニル、安息香酸ビニル、三フッ化酢酸ビニル、ビバリン酸ビニル等のビニルエステルとを共重合し、けん化することにより得られる共重合体が好ましい。また、必要に応じてエチレンおよびビニルエステル以外の共重合可能なモノマーが５モル％以下共重合されていてもよい。
【００１６】
ＥＶＯＨの具体例としては、エチレン／酢酸ビニル共重合体けん化物、エチレン／ギ酸ビニル共重合体けん化物、エチレン／プロピオン酸ビニル共重合体けん化物、エチレン／安息香酸ビニル共重合体けん化物、エチレン／三フッ化ビニル共重合体けん化物、エチレン／ビバリン酸ビニル共重合体けん化物等が挙げられる。
【００１７】
前記ＥＶＯＨ中のエチレン含有割合は、１５〜６５モル％が好ましく、２５〜４５モル％がより好ましい。エチレン含有割合が１５モル％未満の場合、得られる水性分散液の保存安定性が悪化するおそれがある。また、エチレン含有割合が６５モル％を超える場合、得られる塗膜のガスバリア性が低下するおそれがある。
【００１８】
前記ＥＶＯＨのけん化度は、８０モル％以上が好ましく、９５モル％以上がより好ましい。けん化度が８０モル％未満の場合、得られる塗膜のガスバリア性が低下するおそれがある。
【００１９】
前記ＥＶＯＨの重合度は、高いものほど水性分散液体として塗布使用するには有利であるが、通常、４００〜５０００が好ましく、７００〜２５００がより好ましく、７００〜１５００が最も好ましい。重合度が、４００未満の場合、得られる塗膜の強度が低下するおそれがある。重合度が５０００を超える場合、使用できなくはないが、工業的に製造されていないため実用的ではない。ここで、ＥＶＯＨの重合度は、水／フェノール混合溶剤（質量比１５／８５）中、３０℃で測定した固有粘度より求めることができる。
【００２０】
本発明で用いられるエチレン／ビニルアルコール系共重合体水性分散液は、ＥＶＯＨ粒子の分散安定性や塗工時の成膜性を向上させる目的で、塩基で中和されたエチレン／α，β−不飽和カルボン酸系共重合体を含んでいる。
【００２１】
エチレン／α，β−不飽和カルボン酸系共重合体としては、例えば、エチレンとα，β−不飽和カルボン酸とのランダム共重合体もしくはブロック共重合体であるエチレン／α，β−不飽和カルボン酸共重合体、またはエチレンとα，β−不飽和カルボン酸とα，β−不飽和カルボン酸エステルとのランダム共重合体もしくはブロック共重合体であるエチレン／α，β−不飽和カルボン酸／α，β−不飽和カルボン酸エステル共重合体等が挙げられる。
【００２２】
前記α，β−不飽和カルボン酸としては、例えば、（メタ）アクリル酸、クロトン酸、マレイン酸、フマル酸およびイタコン酸等が挙げられる。
【００２３】
前記α，β−不飽和カルボン酸エステルとしては、例えば、（メタ）アクリル酸メチル、（メタ）アクリル酸エチル、（メタ）アクリル酸ブチル、（メタ）アクリル酸ヘキシル、（メタ）アクリル酸オクチル、マレイン酸モノメチル、マレイン酸ジメチル、クロトン酸メチル、フマル酸メチルおよびイタコン酸メチル等が挙げられる。
【００２４】
前記エチレン／α，β−不飽和カルボン酸共重合体の具体例としては、エチレン／（メタ）アクリル酸共重合体、エチレン／クロトン酸共重合体、エチレン／マレイン酸共重合体、エチレン／フマル酸共重合体、エチレン／イタコン酸共重合体等が挙げられる。これらの中でも、分散安定効果が高い観点からエチレン／（メタ）アクリル酸共重合体が好適に用いられる。
【００２５】
前記エチレン／α，β−不飽和カルボン酸／α，β−不飽和カルボン酸エステル共重合体の具体例としては、エチレン／（メタ）アクリル酸／（メタ）アクリル酸メチル共重合体、エチレン／アクリル酸／アクリル酸エチル共重合体、エチレン／クロトン酸／クロトン酸メチル共重合体、エチレン／マレイン酸／マレイン酸メチル共重合体、エチレン／フマル酸／フマル酸メチル共重合体、エチレン／イタコン酸／イタコン酸メチル共重合体等が挙げられる。これらの中でも、分散安定効果が高い観点からエチレン／アクリル酸／アクリル酸エチル共重合体が好適に用いられる。
【００２６】
これらのエチレン／α，β−不飽和カルボン酸系共重合体は、単独で用いられてもよく、２種以上が併用されてもよい。
【００２７】
前記エチレン／α，β−不飽和カルボン酸系共重合体中のα，β−不飽和カルボン酸の含有割合は、特に限定されないが、通常、５〜３０質量％、好ましくは１５〜２５質量％であることが望ましい。α，β−不飽和カルボン酸の含有割合が５質量％未満の場合、分散安定化効果が小さくなるおそれがある。また、α，β−不飽和カルボン酸の含有割合が３０質量％を超える場合、得られる塗膜の耐水性、ガスバリア性が低下するおそれがある。
【００２８】
前記エチレン／α，β−不飽和カルボン酸系共重合体の質量平均分子量は、５，０００〜１００，０００が好ましい。分子量が５，０００未満、あるいは、１０００，０００を超える場合でも分散剤として使用できなくはないが、工業的に製造されていないため実用的ではない。
【００２９】
前記エチレン／α，β−不飽和カルボン酸系共重合体の塩基による中和度は、特に限定されないが、通常、エチレン／α，β−不飽和カルボン酸系共重合体中のカルボキシル基の３０〜１００モル％、好ましくは４０〜１００モル％が中和されていることが望ましい。中和度が３０モル％未満の場合、分散安定効果が発揮できないおそれがある。
【００３０】
前記塩基としては、特に限定されないが、通常、水酸化ナトリウム、水酸化カリウム等のアルカリ金属水酸化物、アンモニア、有機アミン等が挙げられる。中でも得られるＥＶＯＨ水性分散液の安定性に優れている観点から水酸化ナトリウム、水酸化カリウム等のアルカリ金属水酸化物が好適に用いられる。
【００３１】
前記塩基で中和されたエチレン／α，β−不飽和カルボン酸系共重合体の使用量は、特に限定されないが、通常、ＥＶＯＨ１００質量部に対して、０．０１〜２０質量部、好ましくは０．０５〜５質量部である。エチレン／α，β−不飽和カルボン酸系共重合体の使用量が０．０１質量部未満の場合、分散安定化効果が発揮できないおそれがある。また、エチレン／α，β−不飽和カルボン酸系共重合体の使用量が２０質量部を超える場合、分散安定には効果的であるが、得られる塗膜のガスバリア性、耐水性が低下するおそれがある。
【００３２】
エチレン／ビニルアルコール系共重合体および塩基で中和されたエチレン／α，β−不飽和カルボン酸系共重合体を分散させる水性分散媒としては、例えば、水道水、イオン交換水、純水等が挙げられる。なお、本明細書において水とは、特に断りのない限りイオン交換水を示す。
【００３３】
エチレン／ビニルアルコール系共重合体水性分散液を製造する方法としては、特に限定されず、例えば、（１）エチレン／ビニルアルコール系共重合体と塩基で中和されたエチレン／α，β−不飽和カルボン酸系共重合体とを、水５〜６５質量％と水溶性有機溶媒９５〜３５質量％とからなる混合溶媒に加熱溶解する工程、（２）前記工程で得られた溶液をエチレン／ビニルアルコール系共重合体の濃度を１〜５質量％に調整した後、冷却してエチレン／ビニルアルコール系共重合体を析出させる工程、（３）水を添加して前記混合溶媒中の水溶性有機溶媒の濃度を、水と水溶性有機溶媒との合計量の３５質量％未満に希釈する工程、（４）前記水溶性有機溶媒を留去する工程、を含む方法が挙げられる。
（１）の工程で用いられる水溶性有機溶媒としては、メチルアルコール、エチルアルコール、ｎ−プロピルアルコール、イソプロピルアルコール、ｔｅｒｔ−ブチルアルコール等の１価アルコール；エチレングリコール、プロピレングリコール等の２価アルコール；グリセリン等の３価アルコール；フェノール、クレゾール等のフェノール類；エチレンジアミン、トリメチレンジアミン等のアミン類；ジメチルスルホキシド、ジメチルアセトアミド、Ｎ−メチルピロリドン等が挙げられる。これらの中でも、得られるエチレン／ビニルアルコール系共重合体水性分散液の平均粒子径が小さく、安定性に優れた水性分散液が得られる観点から、メチルアルコール、エチルアルコール、ｎ−プロピルアルコール、イソプロピルアルコール、ｔｅｒｔ−ブチルアルコールが好適に用いられる。
【００３４】
前記水と水溶性有機溶媒とからなる混合溶媒中の水溶性有機溶媒の濃度は、９５〜３５質量％が好ましく、９０〜４０質量％がより好ましい。水溶性有機溶媒の濃度が前記範囲外であると、ＥＶＯＨとの親和性が低下してＥＶＯＨが溶解しにくくなったり、析出させる際にＥＶＯＨ粒子同士が凝集してしまうことがある。
【００３５】
加熱溶解温度は、５０〜９０℃が好ましく、６０〜８５℃がより好ましい。溶解温度が５０℃より低い場合、ＥＶＯＨが溶解しにくくなる。また、溶解温度が９０℃より高い場合、温度に見合う効果がなく経済的でない。
【００３６】
次いで前記の工程（１）で得られた溶液をエチレン／ビニルアルコール系共重合体の濃度を１〜５質量％に調整した後、冷却してエチレン／ビニルアルコール系共重合体を析出させる。ＥＶＯＨ濃度を１〜５質量％に調整する方法としては、前記混合溶媒を投入し撹拌混合してもよいし、工程（１）の仕込み時に予めＥＶＯＨ濃度を１〜５質量％となるように調整後、溶解してもよい。続いて、得られた溶液を−１０〜４０℃、好ましくは０〜３０℃に冷却すれば、その過程でＥＶＯＨ粒子が凝集することなく晶析し、平均粒子径が０．０１〜０．２μｍの微細な粒子からなるＥＶＯＨ分散液が得られる。冷却温度が−１０℃より低い場合、特殊な冷却装置が必要となり経済的でない。また、冷却温度が４０℃より高い場合、ＥＶＯＨが析出しにくくなる。
【００３７】
本製造法の特徴は、晶析時の樹脂濃度を好ましくは１〜５質量％、より好ましくは２〜４．７質量％に調整することで、平均粒子径が０．０１〜０．２μｍの粒子からなる水性分散液を得ることにある。晶析時の樹脂濃度が１質量％未満の場合、より小粒子径化は可能であるが、生産性が低く工業的な製法とはいえない。晶析時の樹脂濃度が５質量％より高い場合、粒子径が大きくなったり、凝集して水分散体が得られない場合がある。
【００３８】
次に、前記方法で得られたＥＶＯＨ分散液中の水溶性有機溶媒の濃度を、水を添加することにより、水と水溶性有機溶媒との合計量の好ましくは３５質量％未満、より好ましくは１〜３５質量％、さらに好ましくは１０〜３５質量％に希釈した後、水溶性有機溶媒を留去する。水溶性有機溶媒の濃度を３５質量％未満に希釈することにより、溶媒を留去する際に分散液中の粒子が安定になる。したがって、高温による加熱留去が可能となり、減圧することなく簡単で安価に溶媒留去を効率よく行うことができる。これに対しＥＶＯＨ分散液中の水溶性有機溶媒の濃度が３５質量％以上であると加熱留去する際に分散液中の粒子が不安定となり粒子が溶融、融着して凝集や粗大粒子化してしまい、安定的に水分散体が得られない。したがって、温度を上げることができず、減圧留去等の方法により溶媒を留去する必要がある。水溶性有機溶媒の濃度を３５質量％未満に希釈することにより、分散液中の粒子が安定になる理由については定かではないが、水溶性有機溶媒の濃度が低下することにより、ＥＶＯＨが混合溶媒に溶解できない状態になり、粒子の溶融、融着が防ぐことができるものと推測される。
【００３９】
加熱留去する際の温度は、５０〜１２０℃、好ましくは６０〜１００℃である。加熱温度が５０℃より低い場合、溶媒留去に長時間を要し経済的でない。また、加熱温度が１２０℃より高い場合、得られる水性分散液の粒子が硬くなり製膜しにくくなる。
【００４０】
本発明による得られるエチレン／ビニルアルコール系共重合体水性分散液に含まれる粒子の平均粒子径は０．０１〜０．２μｍが好ましく、０．０２〜０．１７μｍがより好ましい。平均粒子径が０．０１μｍ未満のものは、実質的に工業的な方法では得ることができない。平均粒子径が０．２μｍを超えるものは、ＥＶＯＨの積層フィルムを得ることはできるが、塗膜の透明性、ガスバリア性が低下し、好ましくない場合がある。
【００４１】
本発明に用いられるエチレン／ビニルアルコール系共重合体水性分散液は、ポリビニルアルコール（以下、ＰＶＡと略す場合がある）および無機フィラーから選ばれる少なくとも１種をさらに含有していてもよい。ＰＶＡは、ＥＶＯＨ水性分散液を各種基材に塗工する際に、低温または短時間で乾燥したり、また厚膜塗工を行う場合において、得られる塗膜がクラック等のひび割れを起こしにくく、またそのガスバリア性を向上させる作用を有している。
【００４２】
エチレン／ビニルアルコール系共重合体水性分散液にＰＶＡを添加する方法としては、例えば、予め製造されたエチレン／ビニルアルコール系共重合体水性分散液にＰＶＡを添加し、混合する方法等が挙げられる。エチレン／ビニルアルコール系共重合体水性分散液とＰＶＡを混合する方法については、特に限定されず、エチレン／ビニルアルコール系共重合体水性分散液にＰＶＡを添加した後、溶解、分散させる方法；エチレン／ビニルアルコール系共重合体水性分散液と予め溶解したＰＶＡの水溶液を混合する方法等が挙げられる。本発明においては、エチレン／ビニルアルコール系共重合体水性分散液への溶解、分散が容易で、取り扱いやすい観点から、エチレン／ビニルアルコール系共重合体水性分散液とＰＶＡの水溶液を混合する方法が好適に用いられる。
【００４３】
ＰＶＡのけん化度は、７５〜１００モル％が好ましく、８５〜１００モル％がより好ましい。けん化度が７５モル％未満の場合、得られる塗膜の強度が低下すると共に、吸湿性が高くなり高湿度雰囲気下でのガスバリア性能が低下するおそれがある。
【００４４】
ＰＶＡの重合度は３００〜３５００が好ましく、３００〜２０００がより好ましい。重合度が３００未満の場合、成膜性を改善するために多量に添加する必要があり経済的でなくなるばかりか、多量に添加することによって、得られる塗膜のガスバリア性が低下するおそれがある。また、重合度が３５００を超える場合、ＥＶＯＨ水性分散液の粘度が高くなり、また、安定性が低下して長期保存時にゲル化を起こしやすくなるおそれがある。
【００４５】
なお、本発明においてＰＶＡの重合度とは、粘度平均重合度を意味し、ＪＩＳ−Ｋ６７２６に準じて測定される。すなわち、ＰＶＡを再けん化し、精製した後、３０℃の水中で測定した極限粘度［η］から次式により求めることができる。
重合度＝（［η］×１０３／８．２９）（１／０．６２）
【００４６】
前記ＰＶＡの使用量はＥＶＯＨ１００質量部に対して、０．１〜１００質量部が好ましく、０．２〜５０質量部がより好ましい。ＰＶＡの使用量が０．１質量部未満の場合、成膜性の改善が認められないおそれがある。また、ＰＶＡの使用量が１００質量部を超える場合、湿度の影響を受けやすくなるためガスバリア性が低下したり、ＥＶＯＨ水性分散液の粘度が高くなり、安定性が低下するおそれがある。
【００４７】
本発明で用いられるエチレン／ビニルアルコール系共重合体水性分散液に、さらに無機フィラーを添加することにより、さらに優れたガスバリア性を有する塗膜を与えることができる。
【００４８】
無機フィラーを添加することによって、さらに優れたガスバリア性を有する塗膜を与えることができる理由はさだかではないが、成膜されたＥＶＯＨ樹脂の中に添加された無機フィラーが層状に分散することで、無機フィラーよる迷路効果が十分に発揮され、塗膜のガスバリア性がさらに向上するものと推測される。
【００４９】
本発明で用いられるエチレン／ビニルアルコール系共重合体水性分散液に、ＰＶＡと無機フィラーを併用して添加することにより、長期間の保存安定性が良好で、前者よりさらに優れたガスバリア性を有する塗膜を与えることができる。
【００５０】
無機フィラーとＰＶＡを併用して添加することによって、長期間の保存安定性が良好で、さらに優れたガスバリア性を有する塗膜を与えることができる理由については、定かではないが以下のように推測される。すなわち、前記エチレン／ビニルアルコール系共重合体水性分散液中においては、無機フィラーがＥＶＯＨとＰＶＡとの間で安定な状態で介在し、ＥＶＯＨとＰＶＡとの凝集を防止するために長期間の保存安定性に優れているものと推測される。また、塗膜とした場合、前述したようにＰＶＡがＥＶＯＨ粒子間の隙間を埋める作用と同様に、添加された無機フィラーとＥＶＯＨ粒子間の隙間をも埋めるため、塗膜の緻密性が増すと共に、無機フィラーの添加による迷路効果が十分に発揮され、塗膜のガスバリア性がさらに向上するものと推測される。
【００５１】
前記無機フィラーとしては、水膨潤性フィロケイ酸の塩、タルク、マイカ、クレー、炭酸カルシウム、石膏等が挙げられる。中でも、水中で容易にへき開し薄板状の分散体を得やすいことより水膨潤性フィロケイ酸の塩が好ましく用いられ、その具体例としては、モンモリロナイト、バイデライト、ノントロナイト、サポナイト、ヘクトライト、ソーコナイト、スチブンサイト等のスメクタイトやパーミキュライト等が挙げられる。中でも、スメクタイト、とりわけモンモリロナイトが好適に用いられる。
【００５２】
無機フィラーの平均粒子径は、０．０５〜３μｍが好ましく、０．１〜２μｍがより好ましい。平均粒子径が３μｍを超える場合、薄膜塗工を行った際に塗工膜面から無機フィラーがはみ出たり、塗工膜面の緻密層形成を阻害し易くなることから、ガスバリア性能の発現のための障害となりやすくなるおそれがある。また平均粒子径が０．０５μｍ未満の場合、十分な迷路効果が発現し難くなる事から、ガスバリア性能が低くなるおそれがある。
【００５３】
無機フィラーの使用量は、ＥＶＯＨ１００質量部に対し、０．０１〜１００質量部が好ましく、０．５〜５０質量部がより好ましい。無機フィラーの使用量が０．０１質量部未満の場合、使用する効果が期待できないおそれがある。また、使用量が１００質量部を超える場合、ガスバリア性の向上効果は期待できるが、エチレン／ビニルアルコール系共重合体水性分散液の安定性が悪くなったり、塗膜の透明性が損なわれる場合がある。
【００５４】
無機フィラーを添加する方法は、特に限定されないが、例えば、無機フィラーの水分散液とエチレン／ビニルアルコール系共重合体水性分散液とを撹拌下に混合する方法；予め無機フィラーの水分散液とＰＶＡの水溶液を混合後、得られた混合液とＥＶＯＨの水性分散体とを混合する方法等が挙げられる。中でも、予め無機フィラーの水分散液とＰＶＡの水溶液を混合後、得られた混合液とＥＶＯＨの水性分散体とを混合する方法が好適に用いられる。
【００５５】
本発明に用いられるエチレン／ビニルアルコール系共重合体水性分散液中の総固形分濃度としては、１０質量％以上が好ましく、１５質量％以上がより好ましい。総固形分濃度の上限には、特に制限はないが、あまり高濃度になりすぎると分散液の保存安定性が低下し、粘度が上昇する場合があるため、通常、４０質量％以下が好ましく、３５質量％以下がより好ましい。
【００５６】
本発明に用いられるエチレン／ビニルアルコール系共重合体水性分散液には、必要に応じて本発明の目的を妨げない範囲で通常の界面活性剤や保護コロイドを添加することもできる。また他の樹脂の水性分散液、光もしくは熱等に対する安定剤、顔料、滑剤、防黴剤または造膜助剤等を添加することもできる。
【００５７】
本発明においては、前記エチレン／ビニルアルコール系共重合体水性分散液を、無機蒸着層を有する基材フィルム上に塗布、乾燥することにより基材フィルム上に塗膜を形成することができる。前記ＥＶＯＨの塗膜の厚さは、通常、０．０２〜２０μｍが好ましく、０．２〜１５μｍがより好ましい。塗膜の厚さが０．０２μｍ未満の場合、ピンホール等によってガスバリア性が低下するおそれがある。また、塗膜の厚さが２０μｍを超える場合、経済的でない。
【００５８】
エチレン／ビニルアルコール系共重合体水性分散液を、無機蒸着層を有する基材フィルム上に塗布する方法としては、特に限定されず、キャスティングヘッド法、ロールコート法、エアナイフコート法、グラビアロールコート法、ドクターロールコート法、ドクターナイフコート法、カーテンフローコート法、スプレー法、浸漬法、刷毛塗り法等の公知の塗布方法を採用することができる。
【００５９】
前記方法によりエチレン／ビニルアルコール系共重合体水性分散液が塗布された無機蒸着層を有する基材フィルムを乾燥、熱処理する方法としては、例えば、赤外線照射法、熱風乾燥法等の乾熱処理法等が挙げられる。前記乾燥、熱処理の温度は、３０〜２３０℃が好ましく、５０〜１６０℃がより好ましく、８０〜１４０℃がさらに好ましい。また、乾燥、熱処理の時間は、温度により異なるが、通常、５秒〜５分が好ましく、１５秒〜１分がより好ましい。
【００６０】
また、前記基材フィルム表面には予めアンカーコート剤を塗布することもできる。前記アンカーコート剤としては、特に限定されないが、例えば、ポリウレタン系、ポリエステル系のドライラミネート用接着剤等を挙げることができる。また、基材フィルム表面にコロナ放電処理、スパッタリング処理、高周波処理、火炎処理、クロム酸処理、溶剤エッチング処理等の表面処理をすることもできる。
【００６１】
さらに、上記方法で得られた、無機蒸着層を有する基材フィルムとエチレン／ビニルアルコール系共重合体水性分散液から得られた塗膜からなる本発明の積層体（積層フィルム）に他の樹脂層を、従来公知の方法で積層しさらに多層にすることができる。これらの積層方法としては例えば、押出ラミネーション法、ドライラミネーション法等が挙げられる。
【００６２】
また、これらの積層化にあたり層間には接着性樹脂の層をはさんで積層する通常の方法を採用することができる。前記接着性樹脂としては、実用段階でデラミネーションを起こさないものであればよく、特に限定はされないが、例えば、カルボキシル基を含有する変性オレフィン系重合体；グリシジル基を含有する変性オレフィン系重合体；アルコキシシラン基を含有する変性オレフィン系重合体；多価カルボン酸、多価アルコール、ヒドロキシカルボン酸を構成成分としたポリエステル系樹脂等が挙げられる。
【００６３】
具体的には、無水マレイン酸グラフト変性ポリエチレン、無水マレイン酸グラフト変性ポリプロピレン、無水マレイン酸グラフト変性エチレン／エチルアクリレート共重合体、無水マレイン酸グラフト変性エチレン／酢酸ビニル共重合体等のカルボキシル基を含有する変性オレフィン系重合体；グリシジル変性ポリエチレン、グリシジル変性ポリプロピレン、グリシジル変性エチレン／アクリル酸エチル共重合体、グリシジル変性エチレン／酢酸ビニル共重合体等のグリシジル基を含有する変性オレフィン系重合体；アルコキシシラン変性ポリエチレン、アルコキシシラン変性ポリプロピレン、アルコキシシラン変性エチレン／酢酸ビニル共重合体等のアルコキシシラン基を含有する変性オレフィン系重合体等が挙げられる。
【００６４】
上記のようにして得られる本発明の積層フィルムは、そのヘイズ値が、基材フィルムのヘイズ値に対して３０％以下の増加率であることが好ましく、２０％以下であることがより好ましい。塗膜の透明性は、積層フィルムの光線透過率による評価ではもとの基材フィルムの透過率の影響を大きく受けるので、もとの基材フィルムのヘイズ値（Ｘ）と、エチレン／ビニルアルコール系共重合体分散液を塗布した積層フィルムのヘイズ値（Ｙ）とを比較し、下記式によりその増加率を算出し、評価した。ヘイズ値の増加率が３０％以下の増加率であると、外観上ほとんど差異が判別できないので透明性が高いと判断できる。ヘイズ値の増加率が３０％を超えると積層フィルムの透明性が悪くなり、白っぽく感じるようになる。
ヘイズ値の増加率（％）＝（Ｙ−Ｘ）／Ｘ×１００
【００６５】
以下、製造例、実施例および比較例により本発明を詳細に説明するが、本発明はこれら実施例になんら限定されるものではない。
【００６６】
本発明において平均粒子径は動的光散乱式粒度分布計（ゼーターサイザーナノＺＳ、シスメックス株式会社製）を用いて測定した。
【００６７】
製造例１
エチレン／アクリル酸共重合体（アクリル酸含有量２１質量％）に水およびアクリル酸１００モル％中和相当分の水酸化ナトリウムを加え９５℃で４時間溶解し、濃度２５質量％のエチレン／アクリル酸共重合体中和水溶液を得た。
【００６８】
分散槽中に、得られたエチレン／アクリル酸共重合体中和水溶液８質量部、エチレン／ビニルアルコール系共重合体（エチレン含量３２モル％、けん化度９９．５モル％、重合度１０００）１００質量部、イソプロピルアルコール１１２５質量部および水１３７５質量部を仕込み（イソプロピルアルコール濃度４５質量％）、８０℃に昇温して加熱溶解した。
【００６９】
得られた溶液（ＥＶＯＨ濃度４．０質量％）を撹拌下に５℃まで冷却し粒子を析出分散させ、エチレン／ビニルアルコール系共重合体分散液を得た。次いで、得られたエチレン／ビニルアルコール系共重合体分散液に水１８９２質量部を添加した（イソプロピルアルコール濃度２５質量％）。引き続き、９０℃に昇温し混合溶媒中のイソプロピルアルコールを加熱留去して、平均粒子径０．１１μｍ、固形分濃度２０質量％のエチレン／ビニルアルコール系共重合体水性分散液を得た。
【００７０】
製造例２
エチレン／アクリル酸共重合体（アクリル酸含有量２１質量％）に水およびアクリル酸８０モル％中和相当分の水酸化ナトリウムを加え９５℃で４時間溶解し、濃度２５質量％のエチレン／アクリル酸共重合体部分中和水溶液を得た。
【００７１】
分散槽中に、得られたエチレン／アクリル酸共重合体部分中和水溶液８質量部、エチレン／ビニルアルコール系共重合体（エチレン含量３２モル％、けん化度９９．５モル％、重合度１０００）１００質量部、イソプロピルアルコール２２０５質量部および水２６９５質量部を仕込み（イソプロピルアルコール濃度４５質量％）、８０℃に昇温して加熱溶解した。
【００７２】
得られた溶液（ＥＶＯＨ濃度２．０質量％）を撹拌下に５℃まで冷却し粒子を析出分散させ、エチレン／ビニルアルコール系共重合体分散液を得た。次いで、得られたエチレン／ビニルアルコール系基重合体分散液に水２３４２質量部を添加した（イソプロピルアルコール濃度３０質量％）。引き続き、９０℃に昇温し混合溶媒中のイソプロピルアルコールを加熱留去して、平均粒子径０．０７μｍ、固形分濃度１６質量％のエチレン／ビニルアルコール系共重合体水性分散液を得た。
【００７３】
製造例３
エチレン／メタクリル酸共重合体（メタクリル酸含有量２０質量％）に水およびメタクリル酸８０モル％中和相当分の水酸化ナトリウムを加え９５℃で４時間溶解し、濃度２５質量％のエチレン／メタクリル酸共重合体部分中和水溶液を得た。
【００７４】
分散槽中に、得られたエチレン／メタクリル酸共重合体部分中和水溶液１６質量部、エチレン／ビニルアルコール系共重合体（エチレン含量３２モル％、けん化度９９．５モル％、重合度１０００）１００質量部、イソプロピルアルコール９１２質量部および水１１１５質量部を仕込み（イソプロピルアルコール濃度４５質量％）、８０℃に昇温して加熱溶解した。
【００７５】
得られた溶液（ＥＶＯＨ濃度４．７質量％）を撹拌下に５℃まで冷却し粒子を析出分散させ、エチレン／ビニルアルコール系共重合体分散液を得た。次いで、得られたエチレン／ビニルアルコール系基重合体分散液に水１５０５質量部を添加した（イソプロピルアルコール濃度２５質量％）。引き続き、９０℃に昇温し混合溶媒中のイソプロピルアルコールを加熱留去して、平均粒子径０．１７μｍ、固形分濃度３０質量％のエチレン／ビニルアルコール系共重合体水性分散液を得た。
【００７６】
製造例４
実施例１と同様にして平均粒子径０．１１μｍ、固形分濃度２０質量％のエチレン／ビニルアルコール系共重合体水性分散液を得た。
【００７７】
一方、ポリビニルアルコール（けん化度９９．３モル％、重合度１７００）１００質量部に水２４００質量部を加えて９５℃で加熱溶解し、室温まで冷却して固形分濃度４質量％のポリビニルアルコール水溶液を得た。
【００７８】
上記で得られたエチレン／ビニルアルコール系共重合体水性分散液１００質量部および上記で得られたポリビニルアルコール水溶液３０質量部（ポリビニルアルコールの含有量１．２質量部）を撹拌混合して平均粒子径０．１１μｍ、固形分濃度１６．４質量％のエチレン／ビニルアルコール系共重合体水性分散液を得た。
【００７９】
製造例５
実施例１と同様にして平均粒子径０．１１μｍ、固形分濃度２０質量％のエチレン／ビニルアルコール系共重合体水性分散液を得た。
【００８０】
一方、ポリビニルアルコール（けん化度９９．３モル％、重合度１７００）１００質量部に水２４００質量部を加えて９５℃で加熱溶解し、室温まで冷却して固形分濃度４質量％のポリビニルアルコール水溶液を得た。得られたポリビニルアルコール水溶液に、別途調製した固形分濃度４質量％、平均粒子径０．３μｍのモンモリロナイトの水分散液２５００質量部を撹拌下で添加し、モンモリロナイトを分散させたポリビニルアルコール水溶液を得た。
【００８１】
上記で得たエチレン／ビニルアルコール系共重合体水性分散液１００質量部および上記で得られたモンモリロナイトを分散させたポリビニルアルコール水溶液４５質量部（モンモリロナイトの含有量０．９質量部、ポリビニルアルコールの含有量０．９質量部）を撹拌、混合して平均粒子径０．１１μｍ、固形分濃度１５質量％のエチレン／ビニルアルコール系共重合体水性分散液を得た。
【００８２】
製造例６
エチレン／アクリル酸共重合体（アクリル酸含有量２１質量％）に水およびアクリル酸１００モル％中和相当分の水酸化ナトリウムを加え９５℃で４時間溶解し、濃度２５質量％のエチレン／アクリル酸共重合体中和水溶液を得た。
【００８３】
分散槽中に、得られたエチレン／アクリル酸共重合体中和水溶液８質量部、エチレン／ビニルアルコール系共重合体（エチレン含量３２モル％、けん化度９９．５モル％、重合度１０００）１００質量部、イソプロピルアルコール７０５質量部および水８６２質量部を仕込み（イソプロピルアルコール濃度４５質量％）、８０℃に昇温して加熱溶解した。
【００８４】
得られた溶液（ＥＶＯＨ濃度６．０質量％）を撹拌下に５℃まで冷却し粒子を析出分散させ、エチレン／ビニルアルコール系共重合体分散液を得た。次いで、得られたエチレン／ビニルアルコール系基重合体分散液に水１１４５質量部を添加した（イソプロピルアルコール濃度２５質量％）。引き続き、９０℃に昇温し混合溶媒中のイソプロピルアルコールを加熱留去して、平均粒子径０．３μｍ、固形分濃度２０質量％のエチレン／ビニルアルコール系共重合体水性分散液を得た。
【００８５】
実施例１−５および比較例１
酸化アルミが蒸着されたポリエチレンテレフタレートフィルム(膜厚１２μｍ)の蒸着処理面に製造例１〜６で得られたエチレン／ビニルアルコール系共重合体分散液をバーコーダー（Ｎｏ．３）を用いて塗工し、１２０℃、３０秒間加熱乾燥し、積層フィルムを得た。得られた積層フィルムの表面状態を電子顕微鏡（ＪＳＭ−６３９０ＬＡ型、日本電子株式会社製）を用いて観察した。また、ヘイズ値は、ヘイズメータ（ＤＨ−３００Ａ、日本電色工業株式会社製）を用いて測定し、その増加率を算出した。これらの結果を表１に示す。
【００８６】
【表１】
0004864818.tif 000002
【００８７】
実施例の積層フィルムは、すべてヘイズ値が３０％以内の増加幅であり、透明性に優れていることが分かる。
【産業上の利用可能性】
【００８８】
本発明の積層フィルムは、優れた透明性、ガスバリア性、耐油性、耐薬品性を有しており、例えば、カップ、チューブ、トレー、ボトル等の容器や一般食品包装用、医薬品包装用、レトルト食品包装用として極めて好適である。